(57)【要約】【課題】揮発性を有する熔融状態のガラス材料をパイプから流出させてプリフォームを製造する方法において、プリフォームに脈理が発生しないようにする。【解決手段】ガラス流出装置１は、熔融ガラスを流出するガラス流出装置であって、上下方向に延び、熔融ガラスを流出する流出パイプ４と、流出パイプ４の外周側に設けられた誘導加熱コイル６と、水平視において流出パイプ４の外側を囲むように設けられ、誘導加熱コイル６により誘導加熱可能な閉ループ状の導電体からなるループ部材１４と、を備える。【選択図】図１
2015063436.tif 000002
【特許請求の範囲】
【請求項１】
熔融ガラスを流出するガラス流出装置であって、
上下方向に延び、前記熔融ガラスを流出するパイプと、
前記パイプの外周側に設けられた誘導加熱コイルと、
水平視において前記パイプの外側を囲むように設けられ、前記誘導加熱コイルにより誘導加熱可能な閉ループ状の導電体からなるループ部材と、を備える、ガラス流出装置。
【請求項２】
前記ループ部材は、前記パイプの外周側、かつ、前記誘導加熱コイルの内周側に設けられている、請求項１記載のガラス流出装置。
【請求項３】
前記ループ部材は前記パイプの外周側を包囲するように設けられている、請求項１又は２記載のガラス流出装置。
【請求項４】
前記ループ部材は、上下方向に振れる波形状を呈している、請求項１から３の何れか１項に記載のガラス流出装置。
【請求項５】
前記パイプを包囲するように形成され、前記パイプの先端近傍に不活性ガスを吹き付けるためのガス流路を備え、前記ループ部材は、前記ガス流路内に設けられている、請求項１から４の何れか１項に記載のガラス流出装置。
【請求項６】
請求項１から５の何れか１項に記載のガラス流出装置と、
前記ガラス流出装置により熔融ガラスを流出して成形する成形装置と、を備える、ガラス成形品製造装置。
【請求項７】
熔融ガラスを流出する方法であって、
前記熔融ガラスを流出するパイプの外周側に、誘導加熱コイルが設けられ、
前記誘導加熱コイルにより誘導加熱可能な閉ループ状の導電体からなるループ部材が水平視において前記パイプの外側を囲むように設けられ、
前記誘導加熱コイルにより前記ループ部材を誘導加熱しながら、前記パイプから前記熔融ガラスを流出する、ガラス流出方法。
【請求項８】
前記パイプの先端近傍に、前記パイプの外周面に沿って不活性ガスを流すためのガス流路が前記パイプを包囲するように形成されており、
前記ガス流路に下方に向かって前記不活性ガスを流す、請求項７に記載されたガラス流出方法。
【請求項９】
前記ループ部材は、前記ガス流路内に設けられている、請求項７又は８に記載のガラス流出方法。
【請求項１０】
請求項７から９の何れか１項に記載のガラス流出方法により熔融ガラスを流出し、成形するガラス成形品の製造方法。
【請求項１１】
熔融ガラスをプレス成形用プリフォームに成形する請求項１０に記載のガラス成形品の製造方法。
【請求項１２】
請求項１１に記載のガラス流出方法により熔融ガラスを流出してプレス成形用プリフォームを製造するステップと、
前記プリフォームを加熱するステップと、
前記加熱されたプリフォームをプレス成形するステップと、
を備える、光学素子の製造方法。
【発明の詳細な説明】
【技術分野】
【０００１】
本発明は、ガラス流出装置、ガラス流出方法、ガラス成形品の製造方法、及び、光学素子の製造方法に関し、特に、プリフォーム等のガラス成形品を製造するためのガラス流出装置、ガラス流出方法、ガラス成形品の製造方法、及び、光学素子の製造方法に関する。
【背景技術】
【０００２】
従来より、レンズ等のガラス製光学素子の製造方法として、光学素子に近似した形状を有するプリフォームを成形し、このプリフォームを加熱してプレス成形する方法が用いられている。この方法で用いられるプリフォームの製造方法としては、ガラス流出装置により、坩堝中で熔融した熔融ガラスを流出パイプから流出させて成形型（キャスト）上に滴下し、成形型上で成形、冷却する方法が広く用いられている（例えば、特許文献１乃至４参照）。
【０００３】
図４は、従来よりプリフォームの製造に用いられているガラス流出装置の一例の構成を示す鉛直断面図である。同図に示すように、従来より用いられているガラス流出装置１０１は、ケーシング１０２内に配置された流出パイプ１０４と、ケーシング１０２の外側に配置された誘導加熱コイル１０６と、不活性ガスを吹き出すガス流路１１２を画成する外側流路部材１０８及び内側流路部材１１０とを備える。かかる装置を用いてプリフォームを製造をする際には、ガラス熔融装置１２０から供給された熔融ガラスを流出パイプ１０４から流出さえて成形型１１６に滴下させる。この際、熔融ガラスを外気から隔離するためにガス流路１１２から不活性ガスを流出パイプ１０４の先端に吹き付けるとともに、熔融ガラスの温度が低下しないように、誘導加熱コイル１０６により流出パイプ１０４を加熱する。
【０００４】
特許文献１に記載の装置では、特許文献１の図１（ｂ）に図示されているように、流出パイプ周辺を石英ガラスカバーで囲むとともに、成形型の周囲もカバーで囲み、熔融ガラスを流出、成形する空間内の雰囲気を制御できるようになっている。
特許文献２に記載の装置では、特許文献２の図２に図示されているように、熔融ガラスを流出するノズルの周りにノズルカバーを設け、ノズルとノズルカバーの間に下向きにガスを流し、ノズル先端に出現する熔融ガラスに下向きの風圧を加え、自然に滴下する重量よりも軽量の熔融ガラス滴を滴下可能にしている。
特許文献３に記載の装置では、流出パイプ外周への熔融ガラスの濡れ上がりを抑制するために、特許文献３の図２に図示されているように、乾燥ガスを流出パイプの外周に流す構造になっている。
特許文献４に記載の装置では、流出する熔融ガラスからの揮発を抑制するため、熔融ガラス表面の冷却を促進するためにガスを吹き付ける構造を有している。
【先行技術文献】
【特許文献】
【０００５】
【特許文献１】特開２００６−２３２５８４号公報
【特許文献２】特開２００２−１２１０３２号公報
【特許文献３】特開２００３−０２６４２４号公報
【特許文献４】特開２００６−２４８８７３号公報
【発明の概要】
【発明が解決しようとする課題】
【０００６】
近年、ガラス材料として、熔融状態で揮発性を示すガラス材料が用いられている。中でもフツリン酸ガラス、ホウ酸含有ガラス、及び、アルカリ金属含有ガラスなどは熔融状態で高い揮発性を示す。このような揮発性を有する熔融ガラスから上記のガラス流出装置を用いてプリフォームを連続的に製造する場合において、製造時間が長時間にわたると、突発的にプリフォームに脈理が発生し、プリフォームの品質が低下するという問題が生じる。
【０００７】
本発明は、上記の問題に鑑みなされたものであり、熔融ガラスをパイプから流出させて高品質のガラス成形品を安定的に作製可能なガラス流出装置、ガラス流出方法およびガラス成形品の製造方法を提供すること、ならびに、前記方法により作製したガラス成形品を用いる光学素子の製造方法を提供することを目的とする。
【課題を解決するための手段】
【０００８】
本願出願人らは、試行錯誤の結果、プリフォームにおける脈理の発生は、熔融ガラスから発生する揮発物がパイプ外周に付着し、この付着物が異質物としてパイプから流出する熔融ガラスに混ざりこむことが原因であるとの知見を得た。
【０００９】
本発明のガラス流出装置は、上記の出願人らの知見に基づくものであり、熔融ガラスを流出するガラス流出装置であって、上下方向に延び、熔融ガラスを流出するパイプと、パイプの外周側に設けられた誘導加熱コイルと、水平視においてパイプの外側を囲むように設けられ、誘導加熱コイルにより誘導加熱可能な閉ループ状の導電体からなるループ部材と、を備える。
【００１０】
また、本発明のガラス流出方法は、熔融ガラスを流出する方法であって、熔融ガラスを流出するパイプの外周側に、誘導加熱コイルが設けられ、誘導加熱コイルにより誘導加熱可能な閉ループ状の導電体からなるループ部材が水平視においてパイプの外側を囲むように設けられ、誘導加熱コイルによりループ部材を誘導加熱しながら、パイプから熔融ガラスを流出する。
【００１１】
また、本発明のガラス成形品の製造方法は、上記のガラス流出方法により熔融ガラスを流出し、成形する。
【００１２】
また、本発明の光学素子の製造方法は、上記のガラス流出方法により熔融ガラスを流出してプレス成形用プリフォームを製造するステップと、プリフォームを加熱するステップと、加熱されたプリフォームをプレス成形するステップと、を備える。
【００１３】
上記構成の本発明によれば、ループ部材を流出パイプの外周に配置しているため、このループ部材を誘導加熱コイルにより加熱しながら、流出パイプから熔融ガラスを流出することができる。これにより、流出パイプの周囲を高温に保つことができ、熔融ガラスから発生した揮発物が流出パイプの下端に付着するのを防止でき、プリフォームに脈理が突発的に発生するのを防止することができる。
【発明の効果】
【００１４】
本発明のガラス流出装置によれば、熔融ガラスから高品質のガラス成形品を安定して作製可能にするガラス流出装置を提供することができる。
また、本発明のガラス流出方法によれば、熔融ガラスから高品質のガラス成形品を安定して作製するためのガラス流出方法を提供することができる。
また、本発明のガラス成形品の製造方法によれば、熔融ガラスから高品質のガラス成形品を安定して製造可能なガラス成形品の製造方法を提供することができる。
さらに、本発明の光学素子の製造方法によれば、熔融ガラスからプリフォームを経て、高品質な光学素子を安定して製造可能な光学素子の製造方法を提供することができる。
【図面の簡単な説明】
【００１５】
【図１】第１実施形態のガラス流出装置の構成を示す鉛直断面図である。
【図２】第２実施形態のガラス流出装置を示す鉛直断面図であり、流出パイプの周囲を拡大して示している。
【図３】第３実施形態のガラス流出装置を示す鉛直断面図であり、流出パイプの周囲を拡大して示している。
【発明を実施するための形態】
【００１６】
以下、本発明の第１実施形態を図面を参照しながら詳細に説明する。
図１は、本実施形態のガラス流出装置の構成を示す鉛直断面図である。本実施形態のガラス流出装置１は、熔解炉において加熱されて熔解した熔融ガラスが供給され、供給された熔融ガラスを滴下することにより、ガラス成形品であるプリフォームを製造する装置である。
【００１７】
図１に示すように、ガラス流出装置１は、円筒状に形成されたケーシング２と、ケーシング２の中心に配置された流出パイプ４と、ケーシング２の外側に配置された誘導加熱コイル６と、不活性ガスを吹き出すガス流路１２を画成する外側流路部材８及び内側流路部材１０と、ガス流路１２内に配置されたループ部材１４と、を備える。また、ガラス流出装置１の流出パイプ４の下方には、昇降装置２２に支持された成形型１６が配置されている。なお、本発明のガラス成形品の製造装置は、ガラス流出装置１及び成形型１６とを含んで構成される。
【００１８】
ケーシング２は、円筒状に形成された部材であり、例えば、石英などの伝熱性が低い非伝導体材料からなる。ケーシング２は、成形型側ケーシング１８とともに、内部に気密空間を形成している。
【００１９】
流出パイプ４は、ガラス熔融装置２０に接続されており、ガラス熔融装置２０から熔融ガラスが供給されている。流出パイプ４は、例えば、白金などの腐食に強い導電体材料から構成される。流出パイプ４の下端部の内径は、製造するプリフォームの大きさに応じた所定の径となっている。流出パイプ４は、ガラス熔融装置２０より供給された熔融ガラスを成形型１６上にキャストする。
【００２０】
誘導加熱コイル６は、コイル状に成形された導電体からなる部材であり、電源(不図示)が接続されている。電源から誘導加熱コイル６に電流が流されると、誘導加熱コイル６の内側に磁場が発生する。これにより、誘導加熱コイル６の内側に配置された導電体に、電磁誘導による渦電流を発生させ、導電体の電気抵抗により導電体を発熱させることができる。
【００２１】
外側流路部材８及び内側流路部材１０は、例えば、石英等の非導電体材料が円筒状に形成されてなる。内側流路部材１０は、中心軸が同軸となるように外側流路部材８内に配置されている。また、内側流路部材１０及び外側流路部材８の間には、流出パイプ４を包囲するように、水平断面円環状のガス流路１２が画成されている。このガス流路１２には、外部のガス源から例えば、窒素ガスなどの不活性ガスが供給される。外側流路部材８の下端は、中心に向かって傾斜している。これにより、ガス流路１２から供給された不活性ガスは、流出パイプ４の先端に向かって吹き付けられる。
【００２２】
ループ部材１４は、導電体からなる閉ループ状の部材であり、ガス流路１２内に配置されており、水平視において流出パイプ４の外側を囲むように設けられている。ループ部材１４を構成する導電体としては、熔融ガラスから揮発した揮発ガスによる腐食に抵抗できるように、貴金属または貴金属合金、例えば白金などの材料が適している。ループ部材１４は、全長が所望の長さとなるように、上下方向に振れる波形状を呈している。このように、ループ部材１４の全長を長くすることにより、ループ部材１４が高温になりすぎて、破断してしまうのを防止できる。
成形型１６は、昇降装置２２に支持されており、この昇降装置２２により上下方向に昇降可能である。
【００２３】
以下、このガラス流出装置１を用いてプリフォームを製造する方法を説明する。
プリフォームを製造する際には、まず、ガラス熔融装置２０によりガラス材料を熔融させる。ガラス材料としては、本実施形態では、例えば、フツリン酸ガラス、ホウ酸含有ガラス、又はアルカリ金属含有ガラス等の高揮発性のガラス材料である。熔融されたガラス材料は、流出パイプ４へ供給される。
また、これと並行して、誘導加熱コイル６に高周波の交流電流を供給する。これにより、誘導加熱コイル６による電磁誘導により、流出パイプ４及びループ部材１４が加熱される。
【００２４】
そして、誘導加熱コイル６により流出パイプ４及びループ部材１４を加熱しながら、流出パイプ４の下端から、熔融ガラスを流出させる。また、この際、ガス流路１２を通して、不活性ガスを流出パイプ４に向けて噴射する。ループ部材１４はガス流路１２内に設けられているため、不活性ガスはループ部材１４により高温に加熱された状態で、流出パイプ４に向けて吹き付けられる。このように高温のガスを流出パイプ４に吹き付けることにより、流出パイプ４の周辺に漂う揮発物を吹き飛ばすことができる。また、流出パイプ４の外周面の温度が低下すると揮発物が外周面に結露するように付着しやすくなるが、高温のガスを吹き付けることにより、流出パイプ４の外周面の温度を高温に維持し、揮発物が付着しにくくなる。さらに、流出パイプ４の温度が低下すると、熔融ガラスの流出量が変化し、プリフォーム１個の質量が変動したり、熔融ガラスが結晶化しやすくなるなどの不具合が生じやすくなるが、流出パイプ４に吹き付けるガスを高温にすることによって、こうした不具合の発生を回避することもできる。
【００２５】
流出パイプ４の下端から流出した熔融ガラスは、成形型１６上に滞留する。成形型１６上に滞留する熔融ガラスが所定量に達した後、昇降装置２２により成形型１６を急速に下降させて、流出パイプ４から成形型１６上の熔融ガラスを分離する。分離された熔融ガラス塊が所定の形状に成形され、固化することにより、プリフォームを作製することができる。
【００２６】
なお、このようにして形成したプリフォームは、レンズ等の光学素子に成形される。光学素子に成形する方法としては、精密プレス成形法を例示することができる。精密プレス成形法の一例では、まず、プリフォームを成形型に収容した状態で加熱、軟化させ、成形型によりプレスする。これにより、成形型に対応した形状の光学素子が得られる。
【００２７】
本実施形態によれば、ループ部材１４を流出パイプ４の外周に配置し、このループ部材１４を誘導加熱コイル６により加熱しながら、流出パイプ４から熔融ガラスを流出させている。これにより、流出パイプ４の周囲を高温に保つことができ、熔融ガラスから発生した揮発物が流出パイプ４の下端に付着するのを防止できる。これにより、プリフォームの脈理が突発的に発生するのを防止できる。
【００２８】
また、流出パイプ４自体の温度を高くしすぎると、流出パイプ４内を流れる熔融ガラスの温度が上昇して粘度が低下してしまうため、適切な流出条件を維持することができない。これに対して、本実施形態では、ループ部材１４により、流出パイプ４の周囲を高温に保っているため、熔融ガラスの温度が上昇させることなく、熔融ガラスから発生した揮発物が流出パイプ４の下端に付着するのを防止できる。
【００２９】
また、従来のガラス流出装置にも誘導加熱コイル６は設けられている。このため、ループ部材１４を組み込むことだけで、従来のガラス流出装置を本実施形態のガラス流出装置１に容易に変更できる。
【００３０】
また、本実施形態によれば、ガス流路１２内にループ部材１４を設けているため、流出パイプ４に吹き付けられる不活性ガスを加熱することができる。これにより、より確実に熔融ガラスから発生した揮発物が流出パイプ４の下端に付着するのを防止できる。
【００３１】
また、本実施形態によれば、ループ部材１４を上下方向に振れる波型としている。これにより、ループ部材１４の全長を変更し、ループ部材１４の加熱時の温度を調整することができる。このため、ループ部材１４が過度の加熱により破断することを防止できる。
【００３２】
なお、本実施形態では、ループ部材１４をガス流路１２に設けていたが、ループ部材を設ける位置は、流出パイプ４の周囲であれば、これに限られない。
【００３３】
図２は、本発明の第２実施形態のガラス流出装置を示す鉛直断面図であり、流出パイプ４の周囲を拡大して示している。本実施形態では、第１実施形態に対して、ループ部材３４の位置と形状、及び、外側流路部材３０の下端位置が異なるものの、その他の構成については同一である。なお、本実施形態において、第１実施形態の同様の機能、構成を有する構成要素については、第１実施形態と同じ符号を付して、説明を省略する。
【００３４】
図２に示すように、本実施形態では、石英からなる外側流路部材３０が、下端が流出パイプ４の下端よりもわずかに低い位置するまで延出している。外側流路部材３０の下端には、内側に向かって傾斜する傾斜部３０Ａが形成されている。また、本実施形態では、ループ部材３４は、円環状に形成されており、外側流路部材３０の傾斜部３０Ａにより、流出パイプ４の下端と略同じ高さに保持されている。
【００３５】
誘導加熱コイル６により流出パイプ４を加熱すると、コイル中心付近に比べてコイル端部側は放熱量が大きいため、流出パイプ４の下端部は中心部よりも温度が低くなる。このため、流出パイプ４の下端部に、熔融ガラスから発生した揮発物が付着するおそれがある。
【００３６】
これに対して、本実施形態では、ループ部材３４が流出パイプ４の下端と略同じ高さに配置されているため、誘導加熱コイル６によりループ部材３４を加熱することにより、流出パイプ４の下端を効果的に加熱することができる。さらに、石英からなる外側流路部材３０が、下端が流出パイプ４の下端よりもわずかに低い位置するまで延出しているため、この外側流路部材３０により流出パイプ４の先端部が保温される。
【００３７】
このように、第２実施形態によれば、流出パイプ４の下端を効果的に加熱し、さらに、保温することが可能となる。
【００３８】
なお、小型のプリフォームを製造する場合には、流出パイプ４の先端を細くし、ガラス流出口を小さくする必要がある。このように、細くなった流出パイプ４の先端は、放熱が大きいため、誘導加熱コイル６では十分に加熱することが難しく、プリフォームの質量にばらつきが生じる原因となる。これに対して、第２実施形態のように、ループ部材３４が流出パイプ４の下端と略同じ高さに配置することにより、流出パイプ４の先端近傍の温度を高温に保つことができ、プリフォームの質量精度を高く維持することができる。
【００３９】
また、第１及び第２実施形態では、ループ部材をケーシング２内に配置していたが、ケーシング２の下方に配置してもよい。
【００４０】
図３は、本発明の第３実施形態のガラス流出装置を示す鉛直断面図であり、流出パイプ４の周囲を拡大して示している。本実施形態では、ループ部材４４をケーシング２の下方に配置している。なお、他の構成については、第１実施形態と同様であり、本実施形態において、第１実施形態の同様の機能、構成を有する構成要素については、第１実施形態と同じ符号を付して、説明を省略する。
【００４１】
図３に示すように、本実施形態のループ部材４４は、円環状に形成されており、ケーシング２の下端よりも下方に配置されている。また、本実施形態では、大型のプリフォームを製造するべく、流出パイプ４として、第１及び第２実施形態に比べて径の大きいものが用いられている。
【００４２】
大型のプリフォームを製造する場合には、流出パイプ４から熔融ガラス（ガラス材料）を流出させる時間が長くなるため、成形型１６内のガラス材料の温度が低下してしまい、プリフォームに変形が生じる原因となる。
【００４３】
これに対して、本実施形態では、ループ部材４４をケーシング２の下方に配置している。これにより、ループ部材４４により流出パイプ４の下端のみならず、成形型１６内にキャストされた熔融ガラス（ガラス材料）を加熱することができる。これにより、大型のプリフォームを製造する場合であっても、変形の少ないプリフォームを製造することが可能となる。
【００４４】
なお、上記の各実施形態では、単一のループ部材が設けられている場合について説明したが、これに限らず、各実施形態のループ部材を組み合わせて用いることも可能である。
ここで、発明者らは、図１を参照して説明した第１実施形態のループ部材を備えたガラス流出装置（以下、試験例という）と、ループ部材を備えていないガラス流出装置（以下、比較例という）とを用いて、フツリン酸ガラス製、ホウ酸含有ガラス製、及び、アルカリ含有ガラス製のプリフォームを作成する試験を行ったので、以下説明する。
【００４５】
［第１実施態様の試験例］
（試験例１‐１：フツリン酸ガラス製プリフォームの製造）
最初に、リン酸塩、フッ化物などを使用し、カチオン成分としてＰ5+を２６カチオン％、Ａｌ3+を２０カチオン％、Ｍｇ2+を１０カチオン％、Ｃａ2+を１４カチオン％、Ｓｒ2+を１５カチオン％、Ｂａ2+を１０カチオン％、Ｌｉ+を４カチオン％、Ｙ3+を１カチオン％含み、アニオン成分としてＦ-を６４アニオン％、Ｏ2-を３６アニオン％含み、屈折率ｎｄが１．５０１、アッベ数νｄが８１．２であるフツリン酸ガラスが得られるようにガラス原料を調合した。
【００４６】
次に、ガラス熔融装置２０の白金製坩堝中に調合したガラス原料を導入し、８５０〜１１００℃の範囲で数時間かけて加熱、熔融し、清澄、均質化して熔融ガラス（ガラス材料）を用意した。
【００４７】
上記白金坩堝の下には図１に示すガラス流出装置が取り付けられている。ケーシング２、外側流路部材８、内側流路部材１０はいずれも石英製である。ケーシング２の内部には、図１に示すように白金製のループ部材１４を固定してある。ループ部材１４は上下方向に振れる波形状を呈しており、力を加えていない状態では、その水平視したときの直径は内側流路部材１０の外径よりも僅かに小さく形成されている。ループ部材１４の水平視したときの直径が内側流路部材１０の外径よりも僅かに大きくなるように外力を加え、ループ部材１４を内側流路部材１０の外周面に被せた後、外力を解除することにより、ループ部材１４に縮径しようとする弾性力が生じ、ループ部材１４が内側流路部材１０の外側に固定されている。
【００４８】
白金坩堝中の熔融ガラスをガラス流出装置から流出するにあたり、誘導加熱コイル６に高周波交流電流を流すとともに、ガス流路１２に下方に向けて乾燥窒素ガスを一定の流量で流した。成形型側ケーシング１８内部も乾燥窒素ガスを満たしてある。
【００４９】
流出パイプ４から一定の流量で流出する熔融ガラスの下端を、昇降装置２２により高位置で支持されている成形型１６の凹面で受け、所要の量の熔融ガラスが凹面に溜まったら、昇降装置２２により成形型１６を垂直下方に急速に降下させる。この動作により、流出パイプ４から流出する熔融ガラスから、成形型１６の凹面に溜めた熔融ガラスを分離し、プリフォーム１個分に相当する熔融ガラス塊を成形型１６の凹面上に得る。
【００５０】
成形型１６の凹面は多孔質体で作られており、多孔質体の背面に高圧の乾燥窒素ガスを供給することによって、凹面から乾燥窒素ガスを噴射させる。この凹面から噴射する乾燥窒素ガスの風圧により凹面上の熔融ガラス塊を浮上状態で成形する。
【００５１】
このように、複数の成形型を回転テーブル上に載せ、回転テーブルをインデックス回転させ、成形型を順次、流出パイプ４の下方に移送し、連続して流出する熔融ガラスからプリフォームを次々に成形する。回転テーブルを使用して成形型を移送する点、成形型側ケーシング１８の構造、成形型から成形したプリフォームを取り出すための構造などは特許文献１に記載の装置と共通である。
【００５２】
上記のように連続して一日、熔融ガラスを流出し、次々にプリフォームに成形した。成形したプリフォームを観察したところ、脈理、失透は見られず、光学的に均質性の高いプリフォームを一日連続して作製することができた。
なお、成形したプリフォームの質量を測定したところ、すべてのプリフォームの質量は300ｍｇ±5ｍｇの範囲内であった。
さらに、熔融ガラスの流出、成形を終えた後、成形型側ケーシング１８を取り外して流出パイプ４の外周部を目視で観察したところ、熔融ガラスからの揮発物の付着は無かった。
【００５３】
（試験例１‐２：ホウ酸含有ガラス製プリフォームの製造）
本試験例１−２では、白金坩堝中のガラスをホウ酸含有ガラスに変えるとともに、成形型側ケーシング１８を取り外し、ガラスの成形は大気雰囲気中で行うようにした。それ以外は試験例１−１と同様にして、熔融ガラスを流出し、次々にホウ酸含有ガラスからなるプリフォームを成形した。
【００５４】
上記のように連続して一日、熔融ガラスを流出し、次々にプリフォームに成形した。成形したプリフォームを観察したところ、脈理、失透は見られず、光学的に均質性の高いプリフォームを一日連続して作製することができた。
【００５５】
なお、成形したプリフォームの質量を測定したところ、すべてのプリフォームの質量は1100ｇ±15ｍｇの範囲内であった。
さらに、熔融ガラスの流出、成形を終えた後、流出パイプ４の外周部を目視で観察したところ、熔融ガラスからの揮発物の付着は無かった。
【００５６】
（試験例１‐３：アルカリ金属含有ガラス製プリフォームの製造）
白金坩堝中のガラスをアルカリ金属含有ガラスに変えた以外は、試験例１−２と同様にして熔融ガラスを流出し、次々にアルカリ金属含有ガラスからなるプリフォームを成形した。
【００５７】
上記のように連続して一日、熔融ガラスを流出し、次々にプリフォームに成形した。成形したプリフォームを観察したところ、脈理、失透は見られず、光学的に均質性の高いプリフォームを一日連続して作製することができた。
【００５８】
なお、成形したプリフォームの質量を測定したところ、すべてのプリフォームの質量は4500ｇ±25ｍｇの範囲内であった。
さらに、熔融ガラスの流出、成形を終えた後、流出パイプ４の外周部を目視で観察したところ、熔融ガラスからの揮発物の付着は無かった。
【００５９】
［第１実施態様の比較例］]
（比較例１-１：フツリン酸ガラス製プリフォームの製造）
ループ部材１４を取り外した以外は、試験例１−１と同様にしてフツリン酸ガラスからなるプリフォームを連続して成形した。
【００６０】
成形を開始してから、90分後に突発的にプリフォームに脈理が発生し、一度発生した脈理は徐々に拡大し、光学的に均質なプリフォームを得ることができなくなった。
【００６１】
熔融ガラスの流出、成形を停止し、成形型側ケーシング１８を取り外して流出パイプ４の外周部を目視で観察したところ、熔融ガラスからの揮発物と思われる白色の付着物が流出パイプ４の外周部からガラス流出口にかけて付着していた。
【００６２】
この付着物を除去した後に、成形型側ケーシング１８を取り付け、熔融ガラスの流出、成形を再開したところ、暫くは脈理のない光学的に均質なプリフォームが得られたが、成形再開から30分後に再び突発的にプリフォームに脈理が発生し、一度発生した脈理は徐々に拡大し、光学的に均質なプリフォームを得ることができなくなった。
【００６３】
熔融ガラスの流出、成形を再度、停止し、成形型側ケーシング１８を取り外して流出パイプ４の外周部を目視で観察したところ、流出パイプ４の外周部からガラス流出口にかけて白色の付着物が付着していた。
【００６４】
（比較例１-２：ホウ酸含有ガラス製プリフォームの製造）
ループ部材１４を取り外した以外は、試験例１−２と同様にしてホウ酸含有ガラスからなるプリフォームを連続して成形した。フツリン酸ガラスの流出、成形ほどの頻度ではないが、突発的に脈理が発生し、光学的に均質なプリフォームが得られなくなった。
【００６５】
（比較例１-３：アルカリ含有ガラス製プリフォームの製造）
ループ部材１４を取り外した以外は、試験例１−３と同様にしてアルカリ金属含有ガラスからなるプリフォームを連続して成形した。フツリン酸ガラスの流出、成形ほどの頻度ではないが、突発的に脈理が発生し、光学的に均質なプリフォームが得られなくなった。
【００６６】
次に、発明者らは、図２を参照して説明した第２実施形態のループ部材を備えたガラス流出装置（以下、試験例という）と、ループ部材を備えていないガラス流出装置（以下、比較例という）とを用いて、ホウ酸含有ガラス製、及び、アルカリ含有ガラス製のプリフォームを作成する試験を行ったので、以下説明する。
【００６７】
［第２実施態様の試験例］
（試験例２−１：ホウ酸含有ガラス製プリフォームの製造）
試験例１−２で使用したホウ酸ガラスを用い、図２に示すガラス流出装置から熔融ガラス（ガラス材料）を流出、流出パイプ４の下端のガラス流出口から熔融ガラスを滴下し、その熔融ガラス滴を図示されていない成形型で受けて球状のプリフォームに成形した。
【００６８】
流出パイプ４を細くし、熔融ガラス滴の滴下に適したパイプ径にした点、ループ部材３４を円環状とし、外側流路部材３０の傾斜部３０Ａにより、流出パイプ４の下端と略同じ高さに保持した点、成形型は昇降装置により上下動させることなく、同一水平面内を回転テーブルによりインデックス回転させた点、及び、成形型の凹面が多孔質体ではなく、底部にガス噴出口を１つ有するラッパ型である点が、試験例１−２と異なる。熔融ガラスの成形雰囲気は大気雰囲気とした。
【００６９】
上記条件により連続して一日、流出パイプの下端から熔融ガラスを滴下し、次々に球状のプリフォームに成形した。成形したプリフォームを観察したところ、脈理、失透は見られず、光学的に均質性の高いプリフォームを一日連続して作製することができた。
【００７０】
なお、成形したプリフォームの質量を測定したところ、すべてのプリフォームの質量は15ｍｇ±0.1ｍｇの範囲内であった。
さらに、熔融ガラスの流出、成形を終えた後、流出パイプ４の外周部を目視で観察したところ、熔融ガラスからの揮発物の付着は無かった。
【００７１】
（試験例２−２：アルカリ金属含有ガラス製プリフォームの製造）
試験例１−３で使用したアルカリ金属含有ガラスを用い、図２に示すガラス流出装置から熔融ガラス（ガラス材料）を流出、流出パイプ４の下端のガラス流出口から熔融ガラスを滴下し、その熔融ガラス滴を図示されていない成形型で受けて球状のプリフォームに成形した。
【００７２】
流出パイプ４を細くし、熔融ガラス滴の滴下に適したパイプ径にした点、ループ部材３４を円環状とし、外側流路部材３０の傾斜部３０Ａにより、流出パイプ４の下端と略同じ高さに保持した点、成形型は昇降装置により上下動させることなく、同一水平面内を回転テーブルによりインデックス回転させた点、及び、成形型の凹面が多孔質体ではなく、底部にガス噴出口を１つ有するラッパ型である点が試験例１−３と異なる。熔融ガラスの成形雰囲気は大気雰囲気とした。
【００７３】
上記条件により連続して一日、流出パイプの下端から熔融ガラスを滴下し、次々に球状のプリフォームに成形した。成形したプリフォームを観察したところ、脈理、失透は見られず、光学的に均質性の高いプリフォームを一日連続して作製することができた。
なお、成形したプリフォームの質量を測定したところ、すべてのプリフォームの質量は25ｍｇ±0.15ｍｇの範囲内であった。
さらに、熔融ガラスの流出、成形を終えた後、流出パイプ４の外周部を目視で観察したところ、熔融ガラスからの揮発物の付着は無かった。
【００７４】
［第２実施態様の比較例］
（比較例２-１：ホウ酸含有ガラス製プリフォームの製造）
ループ部材３４を取り外した以外は、試験例２−１と同様にしてホウ酸含有ガラスからなるプリフォームを連続して成形した。
プリフォームの重量は15ｍｇ±0.3ｍｇの範囲内であり重量バラツキが大きかった。
【００７５】
（比較例２-２：アルカリ金属含有ガラス製プリフォームの製造）
ループ部材３４を取り外した以外は、試験例２−２と同様にしてアルカリ金属含有ガラスからなるプリフォームを連続して成形した。
プリフォームの重量は25ｍｇ±0.4ｍｇの範囲内であり重量バラツキが大きかった。
【００７６】
次に、発明者らは、図３を参照して説明した第３実施形態のループ部材を備えたガラス流出装置（以下、試験例という）と、ループ部材を備えていないガラス流出装置（以下、比較例という）とを用いて、フツリン酸ガラス製、ホウ酸含有ガラス製、及び、アルカリ含有ガラス製のプリフォームを作成する試験を行ったので、以下説明する。
【００７７】
[第３実施態様の試験例]
（試験例３−１：フツリン酸ガラス製プリフォームの製造）
次に、図３に示すガラス流出装置を用いてプリフォームを作製した。
使用するガラスは試験例１−１と同じガラスである。図３に示すガラス流出装置は試験例１−１で使用したものとほぼ同じであるが、大型のプリフォームを作製するために、流出パイプ４の径が試験例１−１における流出パイプの径よりも太く、ループ部材４４が円環状で流出パイプ４の周りを覆うケーシングも下端に図示しない固定具により固定されている。また大型のプリフォームを成形するため、成形型１６の凹面の直径が図１の場合よりも大きい。
【００７８】
熔融ガラスの成形雰囲気は試験例１−１と同様、成形型側ケーシングの内部を乾燥窒素ガスで満たすことにより、乾燥窒素雰囲気とした。
【００７９】
成形型１６の凹面は試験例１−１と同様、多孔質体で作られており、乾燥窒素ガスを噴出して凹面にキャストされた熔融ガラス塊に上向きの風圧を加え、浮上させながらプリフォームに成形する。
【００８０】
このように連続して一日、流出パイプの下端から熔融ガラスを流出し、次々にプリフォームに成形した。成形したプリフォームを観察したところ、脈理、失透は見られず、光学的に均質性の高いプリフォームを一日連続して作製することができた。
【００８１】
なお、成形したプリフォームの質量を測定したところ、すべてのプリフォームの質量は11800ｍｇ±100ｍｇ範囲内であった。
さらに、熔融ガラスの流出、成形を終えた後、成形型側ケーシング１８を取り外して流出パイプ４の外周部を目視で観察したところ、熔融ガラスからの揮発物の付着は無かった。
【００８２】
（試験例３‐２：ホウ酸含有ガラス製プリフォームの製造）
白金坩堝中のガラスをホウ酸含有ガラスに変えるとともに、成形型側ケーシング１８を取り外し、ガラスの成形は大気雰囲気中で行うようにした以外は、試験例３−１と同様にして熔融ガラスを流出し、次々にホウ酸含有ガラスからなるプリフォームを成形した。
【００８３】
上記のように連続して一日、熔融ガラスを流出し、次々にプリフォームに成形した。成形したプリフォームを観察したところ、脈理、失透及び変形イビツ形状は見られず、光学的に均質性の高いプリフォームを一日連続して作製することができた。
【００８４】
なお、成形したプリフォームの質量を測定したところ、すべてのプリフォームの質量は9800ｍｇ±80ｍｇの範囲内であった。
さらに、熔融ガラスの流出、成形を終えた後、流出パイプ４の外周部を目視で観察したところ、熔融ガラスからの揮発物の付着は無かった。
【００８５】
（試験例３‐３：アルカリ金属含有ガラス製プリフォームの製造）
白金坩堝中のガラスをアルカリ金属含有ガラスに変えた以外は、試験例３−２と同様にして熔融ガラスを流出し、次々にアルカリ金属含有ガラスからなるプリフォームを成形した。
【００８６】
上記のように連続して一日、熔融ガラスを流出し、次々にプリフォームに成形した。成形したプリフォームを観察したところ、脈理、失透及び変形イビツ形状は見られず、光学的に均質性の高いプリフォームを一日連続して作製することができた。
【００８７】
なお、成形したプリフォームの質量を測定したところ、すべてのプリフォームの質量は30000ｍｇ±130ｍｇの範囲内であった。
さらに、熔融ガラスの流出、成形を終えた後、流出パイプ４の外周部を目視で観察したところ、熔融ガラスからの揮発物の付着は無かった。
【００８８】
[第３実施態様の比較例]
（比較例３-１：フツリン酸ガラス製プリフォームの製造）
ループ部材４４を取り外した以外は、試験例３−１と同様にしてフツリン酸ガラスからなるプリフォームを連続して成形した。
【００８９】
成形を開始してから、60分後に突発的にプリフォームに脈理が発生し、一度発生した脈理は徐々に拡大し、光学的に均質なプリフォームを得ることができなくなった。
【００９０】
熔融ガラスの流出、成形を停止し、成形型側ケーシングを取り外して流出パイプ４の外周部を目視で観察したところ、熔融ガラスからの揮発物と思われる白色の付着物が流出パイプ４の外周部からガラス流出口にかけて付着していた。
【００９１】
この付着物を除去した後に、成形型側ケーシングを取り付け、熔融ガラスの流出、成形を再開したところ、暫くは脈理のない光学的に均質なプリフォームが得られたが、成形再開から30分後に再び突発的にプリフォームに脈理が発生し、一度発生した脈理は徐々に拡大し、光学的に均質なプリフォームを得ることができなくなった。
【００９２】
熔融ガラスの流出、成形を再度、停止し、成形型側ケーシングを取り外して流出パイプ４の外周部を目視で観察したところ、流出パイプ４の外周部からガラス流出口にかけて白色の付着物が付着していた。
【００９３】
（比較例３-２：ホウ酸含有ガラス製プリフォームの製造）
ループ部材４４を取り外した以外は、試験例３−２と同様にしてホウ酸含有ガラスからなるプリフォームを連続して成形した。フツリン酸ガラスの流出、成形ほどの頻度ではないが、時間とともに脈理が発生した。さらにプリフォームの形状が変形、イビツとなり、光学的に均質なプリフォームが得られなくなった。
【００９４】
（比較例３-３：アルカリ含有ガラス製プリフォームの製造）
ループ部材４４を取り外した以外は、試験例３−３と同様にしてアルカリ金属含有ガラスからなるプリフォームを連続して成形した。フツリン酸ガラスの流出、成形ほどの頻度ではないが、時間の経過とともに脈理が発生した。さらにプリフォームの形状が変形、イビツとなり、光学的に均質なプリフォームが得られなくなった。
【００９５】
さらに、発明者らは、第１実施形態の上下方向に振れるは形状を呈するループ部材１４と、３実施形態のケーシング２の下方に配置されたループ部材４４を備えたガラス流出装置（以下、試験例という）を用いて、フツリン酸ガラス製のプリフォームを作成する試験を行ったので、以下説明する。
【００９６】
[第１実施態様と第３実施態様の組合せ]
（試験例４）
試験例３−１において、試験例１−１のように上下方向に振れる波形状を呈する白金製のループ部材を取り付け、ループ部材４４とともに高周波誘導加熱により、流出パイプ４および流出した熔融ガラスを補助的に加熱した。
【００９７】
本試験例においても、一日、連続してフツリン酸ガラスからなり、脈理のない光学的に均質なプリフォームを、高い質量精度で作製することができた。
【００９８】
最後に、第１実施形態を図等を用いて総括する。
図１に示すように、第１実施形態のガラス流出装置１は、熔融ガラスを流出するガラス流出装置であって、上下方向に延び、熔融ガラスを流出する流出パイプ４と、流出パイプ４の外周側に設けられた誘導加熱コイル６と、水平視において流出パイプ４の外側を囲むように設けられ、誘導加熱コイル６により誘導加熱可能な閉ループ状の導電体からなるループ部材１４と、を備える。
【００９９】
また、第１実施形態のガラス流出方法は、熔融ガラスを流出する方法であって、熔融ガラスを流出する流出パイプ４の外周側に、誘導加熱コイル６が設けられ、誘導加熱コイル６により誘導加熱可能な閉ループ状の導電体からなるループ部材１４が水平視において流出パイプ４の外側を囲むように設けられ、誘導加熱コイル６によりループ部材１４を誘導加熱しながら、流出パイプ４から熔融ガラスを流出する。
【符号の説明】
【０１００】
１  ガラス流出装置
２  ケーシング
４  流出パイプ
６  誘導加熱コイル
８、３０  外側流路部材
１０  内側流路部材
１２  ガス流路
１４、３４、４４ループ部材
１６  成形型
１８  成形型側ケーシング
２０  ガラス熔融装置
２２  昇降装置
【図１】
2015063436.tif 000003
【図２】
2015063436.tif 000004
【図３】
2015063436.tif 000005